Легкий бетон на основе отходов минерального сырья
LIGHTWEIGHT CONCRETE ON BASIS OF MINERAL WASTE

Настоящее изобретение относится к строительным материалам и может быть использовано в промышленном и гражданском строительстве при изготовлении бетонов.
Существуют аналогичные строительные материалы, относящиеся к составу цементного бетона, следующего процентного содержания компонентов в мас.%: портландцемент - 29-31, пенообразователь «ПБ2000» - 0,4-0,5, зола ТЭС - 14,5-23,6, дробленое пеностекло фракции 3-7 мм - 10-15, вода - 37-39 (см., патент РФ N 2449972, С04В 38/10, опубл. 10.05.2012). Класс бетона по прочности на сжатие В 2,5. А также сырьевая смесь с содержанием комплексной добавки, мас.%: минеральное вяжущее - 40-45, дробленое теплоизоляционное и/или звукоизоляционное пеностекло с размером 3-20 мм -14-20, кальцинированная сода - 0,75-1, алюминиевая пудра - 0,07-0,1, вода - остальное (см., патент РФ N 2308440, С04В 38/00, опубл. 20.10.2007). Класс бетона по прочности на сжатие В 0,75. Недостатками данных технических решений являются недостаточная прочность получаемого образца бетона, либо высокая стоимость комплексной добавки.
Наиболее близким к данному изобретению является патент РФ N 2255920, С04В 38/00, опубл. 10.07.2005. Строительный раствор содержит, мас.%: цемент - 46-48, зола-унос ТЭЦ - 16-18, гранулированное пеностекло фракцией 5-40 мм - 18-20, жидкое натриевое стекло - 1,38-1,44, пенообразователь «Белпор-1ом» - 0,78, вода - остальное. Класс бетона по прочности на сжатие В 1,5. Недостатком данного изобретения является высокая себестоимость получаемого строительного раствора, низкая прочность, использование гранулированного пеностекла, требующего дополнительные шлифовальные операции.
Задачей настоящего изобретения является повышение механической прочности легкого бетона, снижение его теплопроводности, экономия портландцемента и утилизация отходов доломитового производства и пеностекла.
Данная техническая задача решается за счет введения отходов доломитового производства и пеностекла в следующем процентном содержании:
Характеристики бетона марки М50:
1. Класс-В 2,5;
2. Прочность на сжатие - 3,5-4,1 МПа (Класс бетона В 2,5);
3
3. Плотность - 700-900 кг/м;
4. Теплопроводность - 0,18-0,19 Вт/(мК).